(57)【要約】【課題】脈理が発生する位置をずらすことにより、歩留まりを向上させることができるガラス板の製造方法等を提供する。【解決手段】異質ガラスを含む溶融ガラスを、一端から他端に向かって下りながら移送管に流すことにより、溶融ガラスを成形装置に供給する供給工程と、供給された溶融ガラスを成形装置から流下させて、幅方向の端部と端部に挟まれた幅方向中央領域とを有するガラス板を成形する成形工程と、を備え、供給工程では、成形装置に溶融ガラスを供給する移送管の他端において、異質ガラスが、幅方向中央領域より外側になるよう溶融ガラスの流れを制御し、成形工程では、幅方向中央領域より外側に異質ガラスを流下させる。【選択図】  図６
2016050148.tif 000002
【特許請求の範囲】
【請求項１】
異質ガラスを含む溶融ガラスを、一端から他端に向かって下りながら移送管に流すことにより、前記溶融ガラスを成形装置に供給する供給工程と、
前記供給された溶融ガラスを前記成形装置から流下させて、幅方向の端部と前記端部に挟まれた幅方向中央領域とを有するガラス板を成形する成形工程と、を備え、
前記供給工程では、前記成形装置に前記溶融ガラスを供給する前記移送管の他端において、前記異質ガラスが、前記幅方向中央領域より外側になるよう前記溶融ガラスの流れを制御し、
前記成形工程では、前記幅方向中央領域より外側に前記異質ガラスを流下させる、
ことを特徴とするガラス板の製造方法。
【請求項２】
前記供給工程では、前記移送管の頭頂部に位置する前記異質ガラスが前記幅方向中央領域より外側になるよう前記溶融ガラスを円周方向に回転させる、
ことを特徴とする請求項１に記載のガラス板の製造方法。
【請求項３】
前記供給工程では、前記移送管の他端において、前記移送管の管中心を中心とした前記移送管の頭頂部からのなす角度が１０°以上となる位置に、前記異質ガラスが流れるよう前記溶融ガラスの流れを制御する、
ことを特徴とする請求項１又は２に記載のガラス板の製造方法。
【請求項４】
前記異質ガラスは、ＳｉＯ２成分を含む、
ことを特徴とする請求項１〜３のいずれか一項に記載のガラス板の製造方法。
【請求項５】
異質ガラスを含む溶融ガラスを、一端から他端に向かって下りながら流すことにより、前記溶融ガラスを移送する移送管と、
前記移送された溶融ガラスを流下させて、幅方向の端部と前記端部に挟まれた幅方向中央領域とを有するガラス板を成形する成形装置と、を備え、
前記移送管では、前記成形装置に前記溶融ガラスを供給する前記移送管の他端において、前記異質ガラスが、前記幅方向中央領域より外側になるよう前記溶融ガラスの流れを制御し、
前記成形装置は、前記幅方向中央領域より外側に前記異質ガラスを流下させる、
ことを特徴とするガラス板の製造装置。
【発明の詳細な説明】
【技術分野】
【０００１】
本発明は、ガラス板の製造方法、及び、ガラス板の製造装置に関する。
【背景技術】
【０００２】
液晶ディスプレイやプラズマディスプレイなどのフラットパネルディスプレイ（以下、「ＦＰＤ」という。）のガラス基板に用いられるガラス板では、ガラス表面に高い平坦度が要求される。近年では、ガラス表面の平坦度に対する要求品質がますます高まってきている。
【０００３】
このようなＦＰＤガラス基用のガラス板は、オーバーフローダウンドロー法によって製造されることが多い。オーバーフローダウンドロー法では、溶融ガラスを成形装置に供給することで帯状のガラスリボンが連続的に成形される。その際、ガラスリボンが下方へ引き下げられ、その引き下げ速度によって厚みの調整が行われる。その後、ガラスリボンが所定長さで切断されて、ガラス板が製造される。
【０００４】
ところで、例えばＴＦＴ液晶ディスプレイ用のガラス板には高い熱的安定性が求められるため、このガラス板の製造にはそれを実現するように調製されたガラス原料が用いられる。このようなガラス原料は通常は難溶性であるために、溶融ガラス中に脈理（周りの部分と成分が異なった部分）が発生しやすくなる。そして、溶融ガラス中に脈理が存在すると、成形装置で成形されるガラスリボンを引き下げる際に周りの部分と脈理との粘性の違いによってそれらの引き伸ばされ方が異なるために、ガラス表面の平坦度が悪化することになる。
【０００５】
このような脈理の問題に対し、例えば特許文献１には、平均粒径が３０〜６０μｍのシリカ原料を使用することで、脈理の発生を抑える技術が開示されている。
【先行技術文献】
【特許文献】
【０００６】
【特許文献１】特開２００４−６７４０８号公報
【発明の概要】
【発明が解決しようとする課題】
【０００７】
しかしながら、特許文献１に開示された技術を用いても脈理を完全にゼロにすることはできず、製造したガラス板がガラス表面の平坦度に対する要求品質を満たさずに製品として使用できないことがある。そこで、ガラス板を製造する際の歩留まりを改善することが望まれる。
【０００８】
そこで本発明は、このような事情に鑑み、脈理が発生する位置をずらすことにより、歩留まりを向上させることができるガラス板の製造方法及びガラス板の製造装置を提供することを目的とする。
【課題を解決するための手段】
【０００９】
本発明の一態様は、ガラス板の製造方法であって、
異質ガラスを含む溶融ガラスを、一端から他端に向かって下りながら移送管に流すことにより、前記溶融ガラスを成形装置に供給する供給工程と、
前記供給された溶融ガラスを前記成形装置から流下させて、幅方向の端部と前記端部に挟まれた幅方向中央領域とを有するガラス板を成形する成形工程と、を備え、
前記供給工程では、前記成形装置に前記溶融ガラスを供給する前記移送管の他端において、前記異質ガラスが、前記幅方向中央領域より外側になるよう前記溶融ガラスの流れを制御し、
前記成形工程では、前記幅方向中央領域より外側に前記異質ガラスを流下させる、
ことを特徴とする。
【００１０】
前記供給工程では、前記移送管の頭頂部に位置する前記異質ガラスが前記幅方向中央領域より外側になるよう前記溶融ガラスを円周方向に回転させる、ことが好ましい。
【００１１】
前記供給工程では、前記移送管の他端において、前記移送管の管中心を中心とした前記移送管の頭頂部からのなす角度が１０°以上となる位置に、前記異質ガラスが流れるよう前記溶融ガラスの流れを制御する、ことが好ましい。
【００１２】
前記異質ガラスは、ＳｉＯ２成分を含む、ことが好ましい。
【００１３】
本発明の他の態様は、ガラス板の製造装置であって、
異質ガラスを含む溶融ガラスを、一端から他端に向かって下りながら流すことにより、前記溶融ガラスを移送する移送管と、
前記移送された溶融ガラスを流下させて、幅方向の端部と前記端部に挟まれた幅方向中央領域とを有するガラス板を成形する成形装置と、を備え、
前記移送管では、前記成形装置に前記溶融ガラスを供給する前記移送管の他端において、前記異質ガラスが、前記幅方向中央領域より外側になるよう前記溶融ガラスの流れを制御し、
前記成形装置は、前記幅方向中央領域より外側に前記異質ガラスを流下させる、
ことを特徴とする。
【発明の効果】
【００１４】
本発明によれば、脈理が発生する位置をずらすことにより、歩留まりを向上させることができる。
【図面の簡単な説明】
【００１５】
【図１】本発明の一実施形態に係るガラス板の製造装置を概略的に示す斜視図である。
【図２】図１に示したガラス板の製造装置の正面図である。
【図３】図１に示したガラス板の製造装置の側面図である。
【図４】図１のIV−IV線に対応する、成形装置の断面図である。
【図５】（ａ）は図１のVA−VA線に対応する、移送管の一端の断面図、（ｂ）は図１のVB−VB線に対応する、移送管の他端の断面図である。
【図６】第２移送管の他端における溶融ガラスが、成形装置においてオーバーフローする位置を説明するための図である。
【図７】図１に示したガラス板の製造装置の概略上面図である。
【図８】撹拌体を設けた第２移送管４の管断面図である。
【発明を実施するための形態】
【００１６】
以下、本発明を実施するための最良の形態について、図面を参照しながら説明する。な
お、以下の説明は本発明の一例に関するものであり、本発明はこれらによって限定される
ものではない。
【００１７】
図１〜図３に示すように、本発明の一実施形態に係るガラス板の製造装置は、溶融ガラスを生成するための熔解槽１と、溶融ガラスを清澄するための清澄槽３と、溶融ガラスから帯状のガラスリボンを成形する成形装置５とを備えている。なお、図１〜図３中には、水平面上の直交する２方向をＸ方向およびＹ方向、鉛直方向をＺ方向で示している。
【００１８】
本実施形態では、溶解槽１と清澄槽３がＸ方向に並んでおり、成形装置５が溶解槽１から−Ｙ方向に向かって斜め下に配置されている。そして、熔解槽１と清澄槽３とがＸ方向に延びる直線状の第１移送管２で接続され、清澄槽３と成形装置５とが平面視でＹ方向からＸ方向に曲がる第２移送管４で接続されている。
【００１９】
熔解槽１では、当該溶解槽１に投入されたガラス原料が溶解されて溶融ガラスが生成される。熔解槽１に投入されるガラス原料は、例えばＴＦＴ用のガラス板を製造する場合は、モル％で表示して、ＳｉＯ２：５０〜７０％、Ｂ２Ｏ３：５〜１５％、Ａｌ２Ｏ３：５〜１５％、ＭｇＯ：０〜３％、ＣａＯ：３〜１０％、ＳｒＯ：１〜３％、ＢａＯ：０〜５％、Ｎａ２Ｏ：０〜１％、Ｋ２Ｏ：０〜１％、Ａｓ２Ｏ３：０〜１％を含むように調製される。また、ガラス原料は、上記の成分以外に、Ｓｂ２Ｏ３、Ｆｅ２Ｏ３、ＳｎＯ２、ＺｒＯ２、Ｃｌなどを好ましくは２モル％以下の範囲で含んでいてもよい。
【００２０】
溶解槽１で生成された溶融ガラスは、第１移送管２を通じて清澄槽３に送り込まれる。清澄槽３では、溶融ガラスが一定時間、所定温度（上記の組成のガラスの場合は例えば１５００℃以上）に保たれて、清澄（溶融ガラス中からの気泡の除去など）が行われる。溶解槽１において溶融ガラスを清澄する工程が、清澄工程である。
【００２１】
第２移送管４は、清澄槽３で清澄された溶融ガラスを成形に適した温度（上記の組成のガラスの場合は例えば１２００℃程度）となるように温度調整（冷却）しながら成形装置５に導くものである。清澄された溶融ガラスを、第２移送管４を通じて、一端から他端に向かって下りながら、例えば、側方に曲げて回線させながら、成形装置５に供給する工程が、供給工程である。溶融ガラスには、ガラス板の成形時に脈理の原因となる異質ガラスが含まれるため、この異質ガラスも第２移送管４を通じて成形装置５に流れる。なお、第２移送管４の詳細については、後述にて説明する。
【００２２】
成形装置５は、下向きに尖る五角形楔状（幅狭のホームベース状）の断面形状でＸ方向に延びており、その上面には、−Ｘ方向に向かって段々と深さが浅くなる溝５１が形成されている。そして、溝５１内には、第２移送管４から−Ｘ方向に向かって溶融ガラスが供給されるようになっている。溝５１内に供給される溶融ガラスは、成形装置５の入口側５ａ（＋Ｘ方向側）から、成形装置５の中央位置５ｃを通り、奥側５ｂ（−Ｘ方向側）に向かって徐々に流れる。溝５１内に溶融ガラスが供給されると、図４に示すように、溶融ガラス６が溝５１から＋Ｙ方向側と−Ｙ方向側の両側にオーバーフローする。オーバーフローした溶融ガラス６は、壁面５２に沿って流下することで、壁面５２の下端部同士が交わる稜線の下方で融合する。これにより、帯状のガラスリボン６０が連続的に成形される。なお、図示は省略するが、成形装置５には、壁面５２に沿って流下する溶融ガラス６の幅を規制するガイドが設けられている。また、成形装置５で成形されるガラスリボン６０は、図略の引き下げ装置によって下方に引き下げられる。その後、成形されたガラスリボン６０は所定のサイズに切断され、また、ガラスリボン６０の幅方向の両端部付近が切断される。供給された溶融ガラス６を成形装置５から流下させてガラスリボン６０を成形する工程が、成形工程である。ガラスリボン６０は、幅方向の端部と端部に挟まれた幅方向中央領域とを有し、厚さが一定となっている幅方向中央領域が製品となる。
【００２３】
次に、第２移送管４について詳細に説明する。第２移送管４は、円形断面を有しており、一端４ａが清澄槽３の−Ｙ方向側の側面に接続され、他端４ｂが成形装置５の＋Ｘ方向側の端面に接続されている。そして、第２移送管４は、一端４ａから他端４ｂに向かって下りながら成形装置方向に、例えば、９０°曲がっている。
【００２４】
より詳しくは、第２移送管４は、清澄槽３の側面から−Ｙ方向に向かって真っ直ぐに下る上流側直線部４１と、成形装置５の＋Ｘ方向側の端面へ−Ｘ方向に向かって真っ直ぐに下る下流側直線部４３とを有するとともに、これら４１，４３をつなぐ四半円弧状の屈曲部４２とを有している。
【００２５】
なお、図１〜図３では、簡略化のために第２移送管４を１本の管で描いているが、実際の第２移送管４は、軸方向に所定長さで複数ブロックに分割されている。各ブロックは、白金または白金合金で構成された肉厚が例えば０．５〜１．５ｍｍ程度の短管であり、その両端には電極が接続されたフランジが設けられている。そして、各ブロックは、短管に通電によるジュール熱を発生させることで溶融ガラスを適当な温度に保つ。また、各ブロックは、外側を耐火煉瓦で取り囲まれている。
【００２６】
第２移送管４の勾配は、全長に亘って一定であってもよく、上流側直線部４１、下流側直線部４３、屈曲部４２での勾配を変えることもできる。
【００２７】
本実施形態では、屈曲部４２は、平面視で真円と重なる円弧状をなしている。すなわち、屈曲部４２は、前記の傾斜面上では、楕円と重なるようになっている。この屈曲部４２の中心線を水平面上に投影したときの半径は、例えば２．５ｍである。ただし、屈曲部４２は、前記の傾斜面上で真円と重なるような円弧状となっていてもよい。あるいは、屈曲部４２は、略円弧状に曲がるものであればよく、例えば直線状の前記のブロックが角度を付けながらつなげられることにより、中心線が複数本の直線で構成されるようになっていてもよい。
【００２８】
第２移送管４は、全長に亘って一定径であってもよいが、例えば、上流側直線部４１の全体または一部分を下流に向かって拡径するテーパー状にするとともに、下流側直線部４３の全体または一部分を下流に向かって縮径するテーパー状にしてもよい。
【００２９】
次に、以上説明したガラス板の成形装置の作用を説明する。
【００３０】
溶解槽１から清澄槽３でメルティングセグリゲーションにより発生したＳｉＯ２成分を多く含む異質ガラスが発生すると、脈理の原因となる。この脈理は、所定の幅においてガラス板の厚み（高さ）が変動した歪みの一種であり、ガラス板の搬送方向に筋状に連続的に発生する。このＳｉＯ２を多く含む異質ガラスは周りの溶融ガラスより僅かに比重が軽いため、成形装置５に導く第２移送管４内の上部に多く流れ込む。また、溶解槽１から清澄槽３ではＢ２Ｏ３などが揮発することで、表面（上部）層の溶融ガラスはＳｉＯ２濃度が高くなり、これがそのまま第２移送管４内に流れ込むと脈理になってしまう。このため、清澄槽３から第２移送管４内に流れ込んだ直後の溶融ガラス６では、図５（ａ）に示すように、上側の９０°の第１角度領域Ａには脈理が相対的に多く存在し、下側の９０°の第３角度領域Ｃには脈理があまり存在しない。その間の第２角度領域Ｂおよび第４角度領域Ｄでは、第１角度領域Ａにおける析出量と第３角度領域Ｃにおける析出量の中間程度の量の脈理が存在する。
【００３１】
そして、本実施形態の第２移送管４は、下りながら右側に折れ曲がっているので、第２移送管４を流れる溶融ガラス６は、その粘性および自重によって第２移送管４から受ける抵抗力と、屈曲部４２における内側と外側との経路長の違いとにより、第２移送管４から受ける抵抗力の小さな上側の溶融ガラスが外側に押し流されるようにして屈曲部４２を通過するようになる。すなわち、溶融ガラス６は、左に捩られるようにして第２移送管４を流れ、これにより第２移送管４の他端４ｂでは、図５（ｂ）に示すように、溶融ガラス６が時計回りに回転し、脈理の量が多い第１角度領域Ａが−Ｙ方向に偏り、脈理の量が少ない第３角度領域Ｃが＋Ｙ方向に偏る。換言すれば、溶融ガラス６は、第２移送管４を流れることにより、進行方向から見て（図１中のVA，VB矢指方向視で）時計回りに回転させられながら成形装置５に供給される。また、第２移送管４を流れる溶融ガラス６が屈曲部４２を通過する際には、慣性力により発生する円周方向の回転力の影響を受けるため、第２移送管４の他端４ｂにおける溶融ガラス６は、第２移送管４の一端４ａにおける溶融ガラス６に対して、外周側に回転した分布を有することとなる。
【００３２】
成形装置５に供給された溶融ガラスは、図２に示すように、成形装置５の入口側５ａ（＋Ｘ方向側）から奥側５ｂ（−Ｘ方向側）に向かって徐々に流れる。このとき、第２移送管４の他端４ｂから成形装置５に供給される溶融ガラスは、第２移送管４の他端４ｂ内での位置により、成形装置５においてオーバーフローする位置が決まる。図６は、第２移送管４の他端４ｂにおける溶融ガラスが、成形装置５においてオーバーフローする位置を説明するための図である。図６では、説明を簡略化するために、図５（ｂ）に示す第１角度領域Ａ及び第２角度領域Ｂのみを示している。図６に示す位置Ａ付近にある溶融ガラスは、成形装置５では入口側である図２に示す位置５ａ付近からオーバーフローし、位置Ｂ付近にある溶融ガラスは、成形装置５では奥側である図２に示す位置５ｂ付近からオーバーフローし、位置Ｃ付近にある溶融ガラスは、成形装置５では中央付近である図２に示す位置５ｃ付近からオーバーフローする。ここで、図６に示す位置Ａは、第２移送管４の管中心Ｏを中心とした第２移送管４の頭頂部Ｔから角度θａをなす位置にあり、位置Ｂは、第２移送管４の頭頂部Ｔから角度θｂをなす位置にあり、位置Ｃは、第２移送管４の頭頂部Ｔから角度θｃをなす位置にあり、０＜θｂ＜θｃ＜θａ＜９０°である。角度θａは、例えば、１０°〜８９°であり、角度θｂは、例えば、３°〜９°である。成形装置５に供給される溶融ガラスは適度な粘性を有し、成形装置５の溝５１内では攪拌されることがないため、第２移送管４の他端４ｂに位置する溶融ガラスが、成形装置５においてオーバーフローする位置は変化することなく、継続する。このため、図５（ｂ）に示す第１角度領域Ａに多く存在する脈理の原因となる異質な溶融ガラス（異質ガラス）がオーバーフローする位置は一定である。脈理が発生する位置が成形装置５における位置５ａ、５ｂ付近である場合には、ガラスリボン６０の幅方向の両端部付近に位置し、この両端部付近は切断され、ガラスリボン６０の製品領域とならないため、問題となることはない。しかし、脈理が発生する位置が成形装置５における中央付近５ｃである場合、ガラスリボン６０の両端部で挟まれた中央領域（製品領域）であるため問題となる。このため、第２移送管４の他端４ｂに位置する脈理の原因となる異質な溶融ガラスが、図６における位置Ａから位置Ｃ、位置Ｃから位置Ｂに存在しないように、溶融ガラスの流れを制御することにより、ガラスリボン６０の製品領域に脈理が発生することを防ぐことができる。つまり、第２移送管４の他端４ｂに位置する異質な溶融ガラスが、第２移送管４の頭頂部からの角度がθａ以上の位置に存在するよう溶融ガラスの流れを制御する。第２移送管４の他端４ｂにおいて、角度がθａ未満に位置する溶融ガラスは、成形装置５から流下してガラス板が成形される。
【００３３】
第２移送管４の他端４ｂにおいて、異質な溶融ガラスが位置Ａから位置Ｃ、位置Ｃから位置Ｂに存在しないようにする方法を以下で説明する。
【００３４】
図７は、図１に示したガラス板の製造装置の概略上面図である。図７では、上流側直線部４１と下流側直線部４３とを省略した第２移送管４としている。本実施形態では、清澄槽３と成形装置５とを接続する第２移送管４の一端４ａと他端４ｂとのなす角度θが、９０°になるようにする。角度θを９０°より大きくすることにより、図５（ａ）、（ｂ）に示す第１角度領域Ａが、時計回りに回転しながら移動するため、図６に示す位置Ａ〜Ｃ、位置Ｃ〜Ｂから外れる。第１角度領域Ａには脈理が相対的に多く存在するため、この第１角度領域Ａが図６に示す位置Ａ〜Ｃ、位置Ｃ〜Ｂから外れ、例えば位置Ｄに存在するように溶融ガラスの流れを制御することにより、脈理の発生を防ぐことができる。
【００３５】
また、第２移送管４の屈曲部４２の中心線を水平面上に投影したときの半径が、例えば２．５ｍ以上になるようにする。第２移送管４の屈曲部４２の半径を２．５ｍより大きくすることにより、溶融ガラスが第２移送管４（屈曲部４２）に滞在する時間が長くなる。これにより、図５（ａ）、（ｂ）に示す第１角度領域Ａが、時計回りに回転しながら移動する時間が長くなるため、図６に示す位置Ａ〜Ｃ、位置Ｃ〜Ｂから外れる。第１角度領域Ａが図６に示す位置Ａ〜Ｃ、位置Ｃ〜Ｂから外れ、例えば位置Ｄに存在するように溶融ガラスの流れを制御することにより、脈理の発生を防ぐことができる。
【００３６】
また、一端４ａから他端４ｂまでの第２移送管４の勾配が、１０°以下になるようにする。また、第２移送管４の一端４ａと他端４ｂとのなす角度θを８０°以上になるようにする。第２移送管４の勾配を１０°より小さくすることにより、溶融ガラスが第２移送管４を流れる時間を延ばす。溶融ガラスが第２移送管４に滞在する時間を長くすることにより、図５（ａ）、（ｂ）に示す第１角度領域Ａが、時計回りに回転しながら移動する時間が長くなるため、図６に示す位置Ａ〜Ｃ、位置Ｃ〜Ｂから外れる。第１角度領域Ａが図６に示す位置Ａ〜Ｃ、位置Ｃ〜Ｂから外れ、例えば位置Ｄに存在するように溶融ガラスの流れを制御することにより、脈理の発生を防ぐことができる。
【００３７】
また、第２移送管４内に溶融ガラスを攪拌する撹拌体を設ける。撹拌体は、第２移送管４内で静止（固定）させておき、溶融ガラスの流れを妨げたり、分割させたりすることによってその流れの方向を変化させ、溶融ガラスに撹拌力を与える静的撹拌体（いわゆるスタティックミキサあるいはスタティックスターラ）である。静的撹拌体は、駆動源を必要とせず、また管路内に配置しておけば、溶融ガラスの流れに応じて静的撹拌体が回転し、溶融ガラスに撹拌力を与える。図８は、撹拌体を設けた第２移送管４の断面図である。撹拌体Ｍは、板状の部材を右ネジ方向へ１８０°捻った複数の右捻り片Ｍ１と、板状部材を左ネジ方向へ１８０°捻った複数の左捻り片Ｍ２とからなり、これらの右捻り片Ｍ１と左捻り片Ｍ２とを第２移送管４内に交互に固定して設けた構成とされている。ここで右捻り片Ｍ１と左捻り片Ｍ２との突き合せ部分では、それぞれの端部が例えば９０°の位相差をもって接するように位置決めされている。第２移送管４内を溶融ガラスが流れると、熔融ガラスは、撹拌体Ｍの右捻り片Ｍ１、左捻り片Ｍ２によって交互に逆方向へ旋回せしめられる。そしてまた右捻り片Ｍ１と左捻り片Ｍ２との突き合せ部分では両者の位相が９０°異なっているため、熔融ガラスの流れが分割され、かつその突き合せ部分が複数個所に存在するところから、流れの分割が多重に行なわれることになる。そしてこれらの作用が相俟って第２移送管４の横断方向へも熔融ガラスが撹拌されることになる。これにより、第２移送管の頭頂部に位置する異質ガラスが、ガラス板の中央領域より外側になるよう溶融ガラスを円周方向に回転させることができる。
【００３８】
なお、第２移送管４内において異質な溶融ガラスを攪拌し、異質な溶融ガラスが、成形されるガラスリボン６０の製品領域外に流れるようにできればよいため、撹拌体の形状、設置位置、設置数等は、任意である。撹拌体を設けることにより、第２移送管４の一端４ａと他端４ｂとのなす角度θ、及び、一端４ａから他端４ｂまでの第２移送管４の勾配が、任意であっても、図５（ａ）、（ｂ）に示す第１角度領域Ａを、図６に示す位置Ａ〜Ｃ、位置Ｃ〜Ｂから外すことができるため、脈理の発生を防ぐことができる。
【００３９】
また、第２移送管４から成形装置５に入る溶融ガラスの流量を抑制する。成形装置５に入る溶融ガラスの流量を抑制する方法は任意であり、例えば、清澄槽３から第２移送管４に流す溶融ガラスの流量を抑制する、成形装置５においてガラスリボン６０を下方に引き下げる速度を抑制する、第２移送管４の屈曲部４２の直径をφ２１０ｍｍより小さくする等があげられる。
【００４０】
以上、説明したように、第２移送管４の他端４ｂにある異質な溶融ガラスを第２移送管４の頭頂部からの角度がθａ以上の位置に存在するよう溶融ガラスの流れを制御することにより、脈理が発生する位置を成形装置５で成形するガラスリボン６０の製品領域から外すことができる。また、脈理が発生する位置がガラスリボン６０の製品領域外となるため、製品として使用できるガラス板の割合を増やして、歩留まりを向上させることができる。
【実施例】
【００４１】
以下、実施例を挙げて本発明を詳細に説明するが、本発明は、これら実施例に何ら制限されるものではない。
【００４２】
第２移送管４を流れる異質な溶融ガラスが回転することを確認するために行ったシミュレーションについて説明する。
【００４３】
シミュレーションで作成した第２移送管４のモデルでは、前記実施形態で例示した寸法を採用し、上流側直線部４１および下流側直線部４３の長さをそれぞれ約２ｍとした。また、第２移送管４を流れる溶融ガラスの流量を２８．９ｃｍ3／ｓ、その温度を一定の１４９０℃（粘度６７．６Ｐａ・ｓ）とした。また、清澄槽３と成形装置５とを接続する第２移送管４の一端４ａと他端４ｂとのなす角度θが９０°になるよう設定した。また、製造するガラス板は、横（Ｘ方向の幅）１３００ｍｍ、縦（Ｙ方向の長さ）１１００、厚さ０．７ｍｍとした。
【００４４】
このシミュレーションによる解析結果では、第２移送管４を流れることで異質な溶融ガラスが、第２移送管４の頭頂部から１０°以上時計回りに回転した。第２移送管４の他端４ｂにおいて、第２移送管４の頭頂部から１０°以上時計回りに回転した位置にある溶融ガラスよりガラスリボン（ガラス板）を製造すると、ガラス板の横幅１３００ｍｍの範囲内においては、脈理は発生しなかった。
【００４５】
この結果から、第２移送管４の他端４ｂにおいて、脈理の発生原因である異質な溶融ガラスが第２移送管４の頭頂部から１０°以上時計回りに回転した位置に存在するよう溶融ガラスの流れを制御することにより、脈理の発生位置をずらし、脈理の発生を防ぐことができた。
【符号の説明】
【００４６】
１    溶解槽
２    第１移送管
３    清澄槽
４    第２移送管
４ａ  一端
４ｂ  他端
４２  屈曲部
５    成形装置
【図１】
2016050148.tif 000003
【図２】
2016050148.tif 000004
【図３】
2016050148.tif 000005
【図４】
2016050148.tif 000006
【図５】
2016050148.tif 000007
【図６】
2016050148.tif 000008
【図７】
2016050148.tif 000009
【図８】
2016050148.tif 000010